(57)【要約】【課題】撥水撥油性を有し、特に膜に付着したオレイン酸、リノール酸等の脂肪酸等の汚れが膜に浸透せず、この汚れを簡便に落とすことができる油浸透防止膜形成用液組成物を提供する。【解決手段】油浸透防止膜形成用液組成物は、シリカゾルゲルを主とする成分並びに溶媒を含み、シリカゾルゲルを１００質量％に対してシリカゾルゲルがペルフルオロアミン構造のフッ素含有官能基成分又はペルフルオロエーテル構造のフッ素含有官能基成分を０．５〜１０質量％とメチル基成分を５〜２５質量％とホウ素、アルミニウム、チタン及びジルコニウムからなる群より選ばれた１種又は２種以上の元素成分を１〜１０質量％含み、溶媒が、炭素数１〜４のアルコール及び／又はこのアルコール以外の溶媒である。【選択図】なし【特許請求の範囲】
【請求項１】
シリカゾルゲルを主とする成分並びに溶媒を含み、
前記シリカゾルゲルを１００質量％とするときに、前記シリカゾルゲルが下記の一般式（１−１）で示されるペルフルオロアミン構造のフッ素含有官能基成分又は下記の一般式（１−２）で示されるペルフルオロエーテル構造のフッ素含有官能基成分を０．５質量％〜１０質量％とメチル基成分を５質量％〜２５質量％とホウ素、アルミニウム、チタン及びジルコニウムからなる群より選ばれた１種又は２種以上の元素成分を１質量％〜１０質量％含み、
前記溶媒が、炭素数１〜４のアルコール及び／又は前記アルコール以外の溶媒であることを特徴とする油浸透防止膜形成用液組成物。
【化１】
2020132648.tif 000058
上記式（１−１）中、ｍ及びｎは、それぞれ同一又は互いに異なる１〜６の整数である。また、Ｒｆ1は、炭素数１〜６のペルフルオロアルキレン基であって、直鎖状又は分枝状であってもよい。また上記式（１−１）中、Ｘ１は、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。
【化２】
2020132648.tif 000059
上記式（１−２）中、ｍ及びｎは、それぞれ同一又は互いに異なる１〜６の整数である。また、また上記式（１−２）中、Ｘ１は、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。
【発明の詳細な説明】
【技術分野】
【０００１】
本発明は、撥水撥油性を有し、特に膜に付着したオレイン酸、リノール酸等の脂肪酸等の汚れ（以下、単に「膜に付着した脂肪酸等の汚れ」ということもある。）が膜に浸透せず、この汚れを簡便に落とすことができる油浸透防止膜を形成し得る液組成物に関するものである。
【背景技術】
【０００２】
従来、撥水撥油性を付与することができる化合物として、特定のペルフルオロアミン構造を有する含フッ素シラン化合物が開示されている（例えば特許文献１（要約）参照。）。この含フッ素シラン化合物は、炭素数８以上のペルフルオロアルキル基を含有せず、生体蓄積性や環境適応性の点で問題となるペルフルオロオクタンスルホン酸（ＰＦＯＳ）又はペルフルオロオクタン酸（ＰＦＯＡ）を生成する懸念がない化学構造でありながら、優れた撥水撥油性を付与することが可能であり、多種多様な用途に適用可能性を有するフッ素系シランカップリング剤として有用である特徴がある。
【０００３】
特許文献１に示される含フッ素シラン化合物を少量だけ添加して液組成物を調製すると、この液組成物により形成した膜に撥水撥油性を付与することができる。しかしこの含フッ素シラン化合物を一般的なアルコール溶媒とを混合して液組成物を調製した場合、この含フッ素シラン化合物の表面張力がアルコール溶媒の表面張力と大きく異なってしまう。このため、この液組成物を基材上にバーコーターで塗布した場合、塗膜に水玉模様やコーター筋が生じて、成膜性に劣る。更に含フッ素シラン化合物と溶媒だけを混合した液組成物で塗膜を形成した場合、塗膜の強度が低いうえ、塗膜の基材への密着性が十分でない。更に成膜した後の膜厚が、可視光線の波長程度（１００ｎｍ〜８００ｎｍ）である場合、液組成物を塗布した後の溶媒が揮発する乾燥過程でウェット膜厚が薄い部位から徐々に揮発していくときに、膜に虹色の干渉縞を発生する問題があった。
【０００４】
この問題を解決するために、本出願人は、シリカゾルゲルを主とする成分並びに溶媒を含み、シリカゾルゲルを１００質量％とするときに、このシリカゾルゲルが下記の一般式（１）で示されるペルフルオロアミン構造のフッ素含有官能基成分（Ｆ）を０．５質量％〜１０質量％と炭素数２〜７のアルキレン基成分（Ｇ）を０．５質量％〜２０質量％含み、溶媒が、水と炭素数１〜４のアルコールとの混合溶媒であるか、或いは炭素数１〜４のアルコールと前記アルコール以外の有機溶媒との混合溶媒であることを特徴とする膜形成用液組成物を提案した（特許文献２（請求項１）参照。）。
【０００５】
【化３】
2020132648.tif 000002
【先行技術文献】
【特許文献】
【０００６】
【特許文献１】特開２０１５−１９６６４４号公報
【特許文献２】国際公開２０１８／１２３１２６号公報
【発明の概要】
【発明が解決しようとする課題】
【０００７】
特許文献２に示される膜形成用液組成物を基材上に塗布して塗膜を形成した後、塗膜に脂肪酸等の油が付着して長期間経過したときに、脂肪酸等の汚れが重力により、膜中に浸透してしまい、布等で拭いても、落とすことができないまだ解決すべき課題があった。
【０００８】
本発明の目的は、撥水撥油性を有し、特に膜に付着した脂肪酸等の汚れが膜に浸透せず、この汚れを簡便に落とすことができる油浸透防止膜を形成し得る油浸透防止膜形成用液組成物を提供することにある。
【課題を解決するための手段】
【０００９】
本発明の第１の観点は、シリカゾルゲルを主とする成分並びに溶媒を含み、前記シリカゾルゲルを１００質量％とするときに、前記シリカゾルゲルが下記の一般式（１−１）で示されるペルフルオロアミン構造のフッ素含有官能基成分又は下記の一般式（１−２）で示されるペルフルオロエーテル構造のフッ素含有官能基成分を０．５質量％〜１０質量％とメチル基成分を５質量％〜２５質量％とホウ素、アルミニウム、チタン及びジルコニウムからなる群より選ばれた１種又は２種以上の元素成分を１質量％〜１０質量％含み、前記溶媒が、炭素数１〜４のアルコール及び／又は前記アルコール以外の溶媒であることを特徴とする油浸透防止膜形成用液組成物である。
【００１０】
【化１】
2020132648.tif 000003
【００１１】
上記式（１−１）中、ｍ及びｎは、それぞれ同一又は互いに異なる１〜６の整数である。また、Ｒｆ1は、炭素数１〜６のペルフルオロアルキレン基であって、直鎖状又は分枝状であってもよい。また上記式（１−１）中、Ｘ１は、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。
【００１２】
【化２】
2020132648.tif 000004
【００１３】
上記式（１−２）中、ｍ及びｎは、それぞれ同一又は互いに異なる１〜６の整数である。また、また上記式（１−２）中、Ｘ１は、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。
【発明の効果】
【００１４】
本発明の第１の観点の油浸透防止膜形成用液組成物では、液組成物がシリカゾルゲルを主成分とするため、高い強度の油浸透防止膜が得られ、かつ油浸透防止膜の基材への密着性が良好となる。また液組成物が上記の一般式（１−１）で示されるペルフルオロアミン構造のフッ素含有官能基成分又は上記の一般式（１−２）で示されるペルフルオロエーテル構造のフッ素含有官能基成分を０．５質量％〜１０質量％含むため、形成した油浸透防止膜に優れた撥水撥油性を付与することができる。またメチル基成分を５質量％〜２５質量％含むため、膜を形成した後、メチル基成分が塗膜の表面に撥水性を付与するだけでなく、塗膜中の膜成分にも撥水機能を付与することにより、膜に付着した脂肪酸等の膜への浸透を防止して、脂肪酸等の汚れを簡便に落とすことができる。更にホウ素等の元素成分を１質量％〜１０質量％含むため、膜を形成した後、これらの元素成分が加水分解重合時に三次元的に重合し、膜密度を向上させる働きをして、膜に付着した脂肪酸等の膜への浸透を防止して、脂肪酸等の汚れを簡便に落とすことができる。また溶媒が、炭素数１〜４のアルコール及び／又は前記アルコール以外の溶媒であるため、油浸透防止膜を成膜性良く形成することができる。
【発明を実施するための形態】
【００１５】
次に本発明を実施するための形態を説明する。
【００１６】
〔油浸透防止膜形成用液組成物の製造方法〕
本実施形態の油浸透防止膜形成用液組成物の製造方法を説明する。この製造方法では、先ず、ケイ素アルコキシドとしてのテトラメトキシシラン又はテトラエトキシシランと、下記の一般式（２−１）又は下記の一般式（２−２）で示されるフッ素含有基成分としてのフッ素含有シランと、メチル基成分としてのメチル基含有シランと、ホウ素、アルミニウム、チタン及びジルコニウムからなる群より選ばれた１種又は２種以上の元素成分を含むアルコキシドと、エタノール、２−プロパノール等のアルコールと、トルエン、キシレン等の芳香族炭化水素と、水とを混合して混合液を調製する。次いでこの混合液と有機酸、又は無機酸からなる触媒とを混合してケイ素アルコキシドとメチル基含有シランとを加水分解することにより加水分解物を調製する。次にこの加水分解物に、炭素数１〜４のアルコール及び／又は前記アルコール以外の溶媒とを混合して、シリカゾルゲルを含む油浸透防止膜形成用液組成物を製造する。
【００１７】
【化４】
2020132648.tif 000005
【００１８】
上記式（２−１）中、ｍ及びｎは、それぞれ同一又は互いに異なる１〜６の整数である。また、Ｒｆ1は、炭素数１〜６のペルフルオロアルキレン基であって、直鎖状又は分枝状であってもよい。また上記式（２−１）中、Ｘ１は、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。更に上記式（２−１）中、Ｒ1及びＺはアルコキシ基である（ただし、ａは０〜３の整数）。
【００１９】
【化５】
2020132648.tif 000006
【００２０】
上記式（２−２）中、ｍ及びｎは、それぞれ同一又は互いに異なる１〜６の整数である。また上記式（２−２）中、Ｘ１は、炭素数２〜１０の炭化水素基であって、エーテル結合、ＣＯ−ＮＨ結合、Ｏ−ＣＯ−ＮＨ結合及びスルホンアミド結合から選択される１種以上の結合を含んでいてもよい。更に上記式（２−２）中、Ｒ1及びＺはアルコキシ基である（ただし、ａは０〜３の整数）。
【００２１】
上記ケイ素アルコキシドとしては、具体的には、テトラメトキシシラン、そのオリゴマー又はテトラエトキシシラン、そのオリゴマーが挙げられる。例えば、硬度の高い油浸透防止膜を得る目的には、テトラメトキシシランを用いることが好ましく、一方、加水分解時に発生するメタノールを避ける場合は、テトラエトキシシランを用いることが好ましい。
【００２２】
上記メチル基成分として用いるメチル基含有シランとしては、メチルトリメトキシシラン、ジメチルトリエトキシシラン、のモノマーや、ＪＮＣ社製ＦＭ−０４４１、ＦＭ−４４１１、ＦＭ−ＤＡ２６、信越化学工業社製ＫＲ−５００、ＫＲ−５１５、Ｘ−４０−９２２５等のメチル基含有オリゴマー、重合体が挙げられる。メチル基成分は、シリカゾルゲル中に５質量％〜２５質量％含まれる。好ましい含有割合は６質量％〜２０質量％である。５質量％未満では、膜を形成した後のメチル基成分の撥水性の働きが弱く、膜に付着した脂肪酸等の膜への浸透を許容して、脂肪酸等の汚れを簡便に落とすことができない。２５質量％を超えると、塗膜強度が不足し、膜を擦ったときに膜が基材等から剥離し易くなる。
【００２３】
上記ホウ素、アルミニウム、チタン及びジルコニウムからなる群より選ばれた１種又は２種以上の元素成分を含むアルコキシドとしては、ホウ素アルコキシド、アルミニウムアルコキシド、チタンアルコキシド、ジルコニウムアルコキシド等が挙げられる。ホウ素アルコキシドとしては、トリメトキシボラン、トリエトキシボラン、トリ−ｎ−プロポキシボラン、トリイソプロポキシボラン、トリイソブトキシボラン、トリ−ｎ−ブトキシボラン、トリ−ｓｅｃ−ブトキシボラン、トリ−ｔ−ブトキシボラン等が例示される。アルミニウムアルコキシドとしては、アルミニウムエトキシド、アルミニウムイソプロポキシド、アルミニウムｎ−ブトキシド、アルミニウムｓｅｃ−ブトキシド等が例示される。チタンアルコキシドとしては、チタンテトラメトキシド、チタンテトラエトキシド、チタンテトラノルマルプロポキシド、チタンテトライソプロポキシド、チタンテトラノルマルブトキシド等が例示される。ジルコニウムアルコキシドとしては、ジルコニウムテトラブトキシド、ジルコニウムテトラプロポキシド、ジルコニウムテトライソプロポキシド等が例示される。
上記ホウ素等の元素成分は、シリカゾルゲル中に１質量％〜１０質量％含まれる。好ましい含有割合は２質量％〜９質量％である。１質量％未満では、膜を形成した後の上記ホウ素等の元素成分が三次元に重合する働きが弱くなり、膜密度の向上が図れないため、膜に付着した脂肪酸等の膜への浸透を許容して、脂肪酸等の汚れを簡便に落とすことができない。１０質量％を超えると、塗膜が基材等に密着せずに、膜を擦ったときに膜が基材等から剥離し易くなる。
【００２４】
上記フッ素含有官能基成分は加水分解物のシリカゾルゲル１００質量％に対して０．５質量％〜１０質量％含まれる。好ましい含有割合は０．６質量％〜５質量％である。フッ素含有官能基成分が下限値の０．５質量％未満では、形成した膜に撥水撥油性の防汚性が生じにくく、上限値の１０質量％を超えると、油浸透防止膜の弾き等が発生し成膜性に劣り、防汚性の機能を発現しにくい。
【００２５】
フッ素含有官能基成分として用いるフッ素含有シランは、上記一般式（２−１）で示される。上記式（２−１）中の含窒素ペルフルオロアルキル基としては、より具体的には、下記式（３）〜（１４）で示されるペルフルオロアミン構造を挙げることができる。
【００２６】
【化６】
2020132648.tif 000007
【００２７】
【化７】
2020132648.tif 000008
【００２８】
【化８】
2020132648.tif 000009
【００２９】
【化９】
2020132648.tif 000010
【００３０】
【化１０】
2020132648.tif 000011
【００３１】
【化１１】
2020132648.tif 000012
【００３２】
【化１２】
2020132648.tif 000013
【００３３】
【化１３】
2020132648.tif 000014
【００３４】
【化１４】
2020132648.tif 000015
【００３５】
【化１５】
2020132648.tif 000016
【００３６】
【化１６】
2020132648.tif 000017
【００３７】
【化１７】
2020132648.tif 000018
【００３８】
また、上記式（２−１）中のＸ１としては、下記式（１５）〜（１９）で示される構造を挙げることができる。なお、下記式（１５）はエーテル結合、下記式（１６）はエステル結合、下記式（１７）はアミド結合、下記式（１８）はウレタン結合、下記式（１９）はスルホンアミド結合を含む例を示している。
【００３９】
【化１８】
2020132648.tif 000019
【００４０】
【化１９】
2020132648.tif 000020
【００４１】
【化２０】
2020132648.tif 000021
【００４２】
【化２１】
2020132648.tif 000022
【００４３】
【化２２】
2020132648.tif 000023
【００４４】
ここで、上記式（１５）〜（１９）中、Ｒ2及びＲ3は炭素数が０から１０の炭化水素基、Ｒ4は水素原子または炭素数１から６の炭化水素基である。Ｒ2及びＲ3の炭化水素基の例とは、メチレン基、エチレン基等のアルキレン基が挙げられ、Ｒ4の炭化水素基の例とは、メチル基、エチル基等のアルキル基の他、フェニル基、ビニル基等も挙げられる。
【００４５】
また、上記式（２−１）中、Ｒ1は、加水分解基のメトキシ基、エトキシ基等が挙げられる。
【００４６】
また、上記式（２−１）中、Ｚは、加水分解されてＳｉ−Ｏ−Ｓｉ結合を形成可能な加水分解性基であれば特に限定されるものではない。このような加水分解性基としては、具体的には、例えば、メトキシ基、エトキシ基、プロポキシ基、ブトキシ基などのアルコキシ基、フェノキシ基、ナフトキシ基などのアリールオキシ基、ベンジルオキシ基、フェネチルオキシ基などのアラルキルオキシ基、アセトキシ基、プロピオニルオキシ基、ブチリルオキシ基、バレリルオキシ基、ピバロイルオキシ基、ベンゾイルオキシ基などのアシルオキシ基等が挙げられる。これらの中でも、メトキシ基、エトキシ基を適用することが好ましい。
【００４７】
ここで、上記式（２−１）で表されるペルフルオロアミン構造を有するフッ素含有シランの具体例としては、例えば、下記式（２０）〜（３４）で表される構造が挙げられる。なお、下記式（２０）〜（３４）中、Ｒはメチル基又はエチル基である。
【００４８】
【化２３】
2020132648.tif 000024
【００４９】
【化２４】
2020132648.tif 000025
【００５０】
【化２５】
2020132648.tif 000026
【００５１】
【化２６】
2020132648.tif 000027
【００５２】
【化２７】
2020132648.tif 000028
【００５３】
【化２８】
2020132648.tif 000029
【００５４】
【化２９】
2020132648.tif 000030
【００５５】
【化３０】
2020132648.tif 000031
【００５６】
【化３１】
2020132648.tif 000032
【００５７】
【化３２】
2020132648.tif 000033
【００５８】
【化３３】
2020132648.tif 000034
【００５９】
【化３４】
2020132648.tif 000035
【００６０】
【化３５】
2020132648.tif 000036
【００６１】
【化３６】
2020132648.tif 000037
【００６２】
【化３７】
2020132648.tif 000038
【００６３】
またフッ素含有シランは、上記一般式（２−２）で示される。上記式（２−２）中のペルフルオロエーテル基としては、より具体的には、下記式（３５）〜（４１）で示されるペルフルオロエーテル構造を挙げることができる。
【００６４】
【化３８】
2020132648.tif 000039
【００６５】
【化３９】
2020132648.tif 000040
【００６６】
【化４０】
2020132648.tif 000041
【００６７】
【化４１】
2020132648.tif 000042
【００６８】
【化４２】
2020132648.tif 000043
【００６９】
【化４３】
2020132648.tif 000044
【００７０】
【化４４】
2020132648.tif 000045
【００７１】
ここで、上記式（２−２）で表されるペルフルオロエーテル構造を有するフッ素含有シランの具体例としては、例えば、下記式（４２）〜（４９）で表される構造が挙げられる。
【００７２】
【化４５】
2020132648.tif 000046
【００７３】
【化４６】
2020132648.tif 000047
【００７４】
【化４７】
2020132648.tif 000048
【００７５】
【化４８】
2020132648.tif 000049
【００７６】
【化４９】
2020132648.tif 000050
【００７７】
【化５０】
2020132648.tif 000051
【００７８】
【化５１】
2020132648.tif 000052
【００７９】
【化５２】
2020132648.tif 000053
【００８０】
上記炭素数１〜４の範囲にあるアルコールは、この範囲にある１種又は２種以上のアルコールが挙げられる。このアルコールとしては、例えば、メタノール（沸点６４．７℃）、エタノール（沸点約７８．３℃）、プロパノール（ｎ−プロパノール（沸点９７−９８℃）、イソプロパノール（沸点８２．４℃））が挙げられる。特にメタノール又はエタノールが好ましい。これらのアルコールは、ケイ素アルコキドとの混合がしやすいためである。ケイ素アルコキシド及びエポキシ基含有シランに炭素数１〜４の範囲にあるアルコールを添加して、好ましくは１０℃〜３０℃の温度で５分〜２０分間撹拌することにより混合液を調製する。
【００８１】
〔加水分解物の調製〕
上記調製された混合液と有機酸又は無機酸からなる触媒とを混合する。このとき液温を好ましくは３０℃〜８０℃の温度に保持して好ましくは１時間〜２４時間撹拌する。これにより、混合液中のケイ素アルコキシドとメチル基含有シランと上記ホウ素等の元素成分を含むアルコキシドが加水分解される。有機酸又は無機酸は加水分解反応を促進させるための触媒として機能する。有機酸としてはギ酸、シュウ酸が例示され、無機酸としては塩酸、硝酸、リン酸が例示される。触媒は上記のものに限定されない。
【００８２】
炭素数１〜４の範囲にあるアルコールは、加水分解物を１００質量％とするときに、２０質量％〜９８質量％含まれることが好ましい。このアルコールの割合を前記範囲に限定したのは、アルコールの割合が下限値未満では、ケイ素アルコキシドが、溶液中に溶解せず分離しやすく、加水分解反応中に反応液がゲル化しやすい。一方、上限値を超えると、加水分解に必要な水、触媒量が相対的に少なくなるために、加水分解の反応性が低下して、重合が進みにくく、油浸透防止膜の密着性が低下しやすくなる。
【００８３】
加水分解物中のＳｉＯ2濃度（ＳｉＯ2分）は１質量％〜４０質量％であるものが好ましい。加水分解物のＳｉＯ2濃度が下限値未満では、重合が不十分であり、油浸透防止膜の密着性の低下やクラックの発生が起こりやすく、上限値を超えると、加水分解により生じた水の割合が相対的に高くなりケイ素アルコキシドが溶解しにくく、反応液がゲル化しやすくなる。
【００８４】
上述したように、本実施の形態のフッ素含有シランは、窒素原子に炭素数が６以下の短鎖長のペルフルオロアルキル基、又は酸素原子に炭素数が６以下の短鎖長のペルフルオロエーテル基をそれぞれ１以上有する構造となっていて、分子内のフッ素含有率が高いため、形成した油浸透防止膜に優れた撥水撥油性を付与することができる。
【００８５】
炭素数１〜４のアルコールとともに用いられるアルコール以外の溶媒としては、イオン交換水ような水が挙げられる。
【００８６】
〔油浸透防止膜形成用液組成物〕
本実施の形態の油浸透防止膜形成用液組成物は、上記製造方法で製造され、シリカゾルゲルを主とする成分並びに溶媒を含み、このシリカゾルゲルを１００質量％とするときに、シリカゾルゲルが上記の一般式（１−１）で示されるペルフルオロアミン構造のフッ素含有官能基成分又は上記の一般式（１−２）で示されるペルフルオロエーテル構造のフッ素含有官能基成分を０．５質量％〜１０質量％とメチル基成分を５質量％〜２５質量％とホウ素等の元素成分を１質量％〜１０質量％含み、上記溶媒が、炭素数１〜４のアルコール及び／又は前記アルコール以外の溶媒であることを特徴とする。
【００８７】
上記シリカゾルゲルは、上記の一般式（１−１）で示されるペルフルオロアミン構造のフッ素含有官能基成分と炭素数２〜７のアルキレン基成分を含む。より具体的には、上述した式（３）〜（３４）で示されるペルフルオロアミン構造を挙げることができる。
また上記シリカゾルゲルは、上記の一般式（１−２）で示されるペルフルオロエーテル構造のフッ素含有官能基成分と炭素数２〜７のアルキレン基成分を含む。より具体的には、上述した式（３５）〜（４９）で示されるペルフルオロエーテル構造を挙げることができる。
【００８８】
本実施の形態の油浸透防止膜形成用液組成物がシリカゾルゲルを主成分として含むため、油浸透防止膜の基材への密着性に優れ、高い強度の油浸透防止膜が得られる。またシリカゾルゲルが上記一般式（１−１）で示されるペルフルオロアミン構造又は上記一般式（１−２）で示されるペルフルオロエーテル構造であるため、撥水並びに撥油の効果がある。シリカゾルゲル中のフッ素含有官能基成分の含有割合が０．５質量％未満では形成した膜に撥水撥油性の防汚機能を付与できず、１０質量％を超えると油浸透防止膜の弾き等が発生し成膜性に劣る。好ましいフッ素含有官能基成分の含有割合は０．６質量％〜５質量％である。またシリカゾルゲル中のメチル基成分の含有割合が５質量％未満では、膜に付着した脂肪酸等の汚れが簡便に落ちず、２５質量％を超えると成膜後、膜が基材等から剥離し易くなる。ホウ素等の元素成分の含有割合が１質量％未満では、膜に付着した脂肪酸等の汚れが簡便に落ちず、１０質量％を超えると成膜後、膜が基材等から剥離し易くなる。
【００８９】
〔油浸透防止膜の形成方法〕
本実施の形態の油浸透防止膜は、例えば、基材であるステンレス鋼（ＳＵＳ）、鉄、アルミニウム等の金属板上、窓ガラス、鏡等のガラス上、タイル上、ポリ塩化ビニル（ＰＶＣ）等のプラスチック上、又はポリエチレンテレフタレート（ＰＥＴ）、ポリブチレンテレフタレート、ポリエチレンナフタレート等のポリエステルフィルム上に、上記液組成物を、スクリーン印刷法、バーコート法、ダイコート法、ドクターブレード、スピン法等により塗布した後に、室温乾燥もしくは乾燥機等により室温〜１３０℃の温度で乾燥させることにより、形成される。
【００９０】
〔油浸透防止膜〕
本実施の形態の油浸透防止膜は、上記方法で形成され、撥水撥油性を有し、特に膜に付着した脂肪酸等の汚れが膜に浸透せず、この脂肪酸等の汚れを簡便に落とすことができる。
【実施例】
【００９１】
次に本発明の実施例を比較例とともに詳しく説明する。
【００９２】
＜実施例１＞
ケイ素アルコキシドとしてのテトラメトキシシラン（ＴＭＯＳ）の３〜５量体（三菱化学社製、商品名：ＭＫＣシリケートＭＳ５１）７．１１ｇと、メチル基含有シランとしてのオリゴマータイプ（信越化学工業社製ＫＲ−５００）０．６５ｇと、チタン元素成分を含むテトライソプロポキシチタン０．９０ｇと、式（３１）で表わされるフッ素含有シラン０．０９ｇと、有機溶媒としてのエタノール（ＥｔＯＨ）（沸点７８．３℃）１９．１ｇとに、イオン交換水２．１３ｇを添加して、セパラブルフラスコ内で２５℃の温度で５分間撹拌することにより混合液を調製した。またこの混合液に、触媒として酢酸０．０３ｇを添加し、４０℃で２時間撹拌した。これにより、シリカゾル加水分解物Ｉを調製した。得られたシリカゾルゲルである加水分解物Ｉをエタノール、１−プロパノール、２−プロパノールの混合液（比率  ８５：１０：５）で５倍に希釈して、液組成物が得られた。加水分解物Ｉ（シリカゾルゲル）を作るための液組成を表１に、シリカゾルゲルと溶媒を含む液組成物を表２に、加水分解物Ｉ（シリカゾルゲル）の組成を表３にそれぞれ示す。
【００９３】
【表１】
2020132648.tif 000054
【００９４】
【表２】
2020132648.tif 000055
【００９５】
【表３】
2020132648.tif 000056
【００９６】
＜実施例２〜７及び比較例１〜４＞
表１〜表３に示すように、ケイ素アルコキシド、フッ素含有シラン、メチル基含有シラン、ホウ素等の元素成分を含むアルコキシド、水、エタノール（ＥｔＯＨ）、触媒を用い、実施例１と同様にして、実施例２〜７及び比較例１〜４の加水分解物II〜XI及び液組成物を得た。なお、実施例４の触媒であるＥＤＴＡは、エチレンジアミン四酢酸の略称である。また実施例６では、ホウ素等の元素成分を含むアルコキシドとして、テトライソプロポキシチタンとテトラブトキシジルコニウムの２種類のアルコキシドを質量比で１：１の割合で用いた。また実施例７では、炭素数１〜４のアルコール以外の溶媒として、トルエンと水（イオン交換水）を質量比で１：１の割合で用いた。
【００９７】
＜比較試験及び評価＞
実施例１〜７及び比較例１〜４で得られた１１種類の液組成物を、バーコーター（安田精機製作所製、型番No.３）を用いて、厚さ２ｍｍ、たて１５０ｍｍ、よこ７５ｍｍのＳＵＳ基材上にそれぞれ乾燥後の厚さが０．５〜１μｍとなるように塗布し、１１種類の塗膜を形成した。ここで、先ずバーコーターによる塗布時の成膜性を評価した。続いてすべての塗膜を室温にて、２０時間乾燥して１１種類の防汚性が付与された膜を得た。これらの膜について、膜表面の撥水性、撥油性、ｎ−ヘキサデカンの転落性、膜の基材への密着性及び脂肪酸等の浸透性を次の方法で測定して評価した。これらの結果を表４に示す。なお、表４では、ｎ−ヘキサデカンを単に「ＨＤ」と表記している。
【００９８】
【表４】
2020132648.tif 000057
【００９９】
(1) 成膜性
成膜性は、膜を目視にて評価した。膜全体に弾き、筋等の発生がなく、液組成物を均一に塗布できたものは「良好」とし、膜の一部に僅かに弾き、筋等が生じたものは「可」とし、膜全体に弾き、筋等が生じたものは「不良」とした。
【０１００】
(2) 膜表面の撥水性（接触角）
協和界面科学製ドロップマスターＤＭ−７００を用いて、シリンジに２２℃±１℃のイオン交換水を準備し、シリンジの針の先端から２μＬの液滴を飛び出した状態にする。次いで評価するＳＵＳ基材上の油浸透防止膜をこの液滴に近づけて油浸透防止膜に液滴を付着させる。この付着した水の接触角を測定した。静止状態で水が膜表面に触れた１秒後の接触角をθ／２法により解析した値を水の接触角とし、膜表面の撥水性を評価した。
【０１０１】
(3) 膜表面の撥油性（接触角）
協和界面科学製ドロップマスターＤＭ−７００を用いて、シリンジに２２℃±１℃のｎ−ヘキサデカンを準備し、シリンジの針の先端から２μＬの液滴を飛び出した状態にする。次いで評価するＳＵＳ基材上の油浸透防止膜をこの液滴に近づけて油浸透防止膜に液滴を付着させる。この付着したｎ−ヘキサデカンの接触角を測定した。静止状態でｎ−ヘキサデカンが膜表面に触れた１秒後の接触角をθ／２法により解析した値をｎ−ヘキサデカンの接触角とし、膜表面の撥油性を評価した。膜の表面状態が凸凹になって荒れていると通常よりも高い値を示すため、接触角が高過ぎる場合には、成膜性が不良であるとの判断基準となる。
【０１０２】
(4) ｎ−ヘキサデカンの転落性試験
協和界面科学製ドロップマスターＤＭ−７００を用いて、シリンジに２５℃±１℃のｎ−ヘキサデカンを準備し、水平に置いたＳＵＳ基材上にシリンジからｎ−ヘキサデカンを９μＬの液滴を滴下し、基材を２度／分の速度で傾斜させ、ｎ−ヘキサデカンの液滴が移動開始するときの基材の傾けた角度を測定した。(3)の接触角が低くてもこの転落角度が小さい方が防汚性が高いことを意味する。
【０１０３】
(5) 膜の基材への密着性
７５ｍｍ×１５０ｍｍ×厚さ２ｍｍのＳＵＳ３０４基材上に塗膜を形成した。塗膜の上に、セロファンテープを貼り付けた後、テープを剥がしたときに、塗膜がテープ側に全く付かなかった場合を密着性が「良好」であるとし、塗膜の大部分がテープ側に貼り付き、ＳＵＳ基材界面で塗膜が剥がれてしまった場合を密着性が「不良」であるとした。
【０１０４】
(6) 脂肪酸等の浸透防止性
７５ｍｍ×１５０ｍｍ×厚さ２ｍｍのＳＵＳ３０４基材上に形成した塗膜の上に、オレイン酸、醤油、ケチャップ、マヨネーズの４種類の液体を滴下し、乾燥防止のために、蓋をして、２４時間静置した。２４時間後に、ベンコット（旭化成社製）にて、滴下した部分を擦って、膜面の状態を目視にて観察した。液体汚れが膜に浸透せずに液体汚れを除去でき、かつ膜面に変化がないものを「良好」とし、膜が剥離したり、液体汚れが膜に浸透し、膜が変色したものを「不可」とした。
【０１０５】
表４から明らかなように、比較例１の液組成物では、シリカゾルゲル中、ホウ素等の元素成分が存在しないため、脂肪酸等の液体汚れが膜に浸透し、膜が変色して、脂肪酸等の浸透防止性は「不可」であった。それ以外の評価項目については、成膜性、塗膜の撥水撥油性、ヘキサデカンの転落角、膜の基材への密着性はすべて「良好」であった。
【０１０６】
また比較例２の液組成物では、シリカゾルゲル中、ホウ素等の元素成分が１５．４質量％と多過ぎたため、成膜性が「不可」であり、塗膜が基材に密着せずに膜が剥離して、膜の基材への密着性及び脂肪酸等の浸透防止性はいずれも「不可」であった。それ以外の評価項目については、成膜性、塗膜の撥水撥油性、ヘキサデカンの転落角はすべて「良好」であった。
【０１０７】
また比較例３の液組成物では、シリカゾルゲル中、メチル基成分が存在しないため、脂肪酸等の液体汚れが膜に浸透し、膜が変色して、脂肪酸等の浸透防止性は「不可」であった。それ以外の評価項目については、成膜性、塗膜の撥水撥油性、ヘキサデカンの転落角、膜の基材への密着性はすべて「良好」であった。
【０１０８】
更に比較例４の液組成物では、シリカゾルゲル中、メチル基成分が２８．３質量％と多過ぎたため、成膜性が「不可」であり、塗膜強度が不足し、膜を擦ったときに膜が基材から剥離して、膜の基材への密着性及び脂肪酸等の浸透防止性はいずれも「不可」であった。それ以外の塗膜の撥水撥油性及びヘキサデカンの転落角はいずれも「良好」であった。
【０１０９】
これに対して、表４から明らかなように、実施例１〜７の液組成物では、フッ素含有官能基成分、メチル基成分及びホウ素等の元素成分が本発明の第１の観点で特定する範囲内にあるため、成膜性、塗膜の撥水撥油性、ヘキサデカンの転落角、膜の基材への密着性はすべて「良好」であった。また脂肪酸等の浸透防止性もすべて「良好」であった。
【産業上の利用可能性】
【０１１０】
本発明の油浸透防止膜形成用液組成物は、脂肪酸等を使用する工場、醤油、ケチャップ、マヨネーズを使用する厨房、台所、住居、事務所の内装材において、脂肪酸等の油汚れを防止する分野に用いられる。